(57)【要約】      （修正有）【課題】熱処理後のビッカース硬度で６５０以上を要求されるような高強度鋼板部品の素材に供され、熱処理前においては軟質で良好な成形性を備え、熱処理後においては硬度に比して優れた耐摩耗性を備えるとともに優れた靭性をも備える高炭素鋼板を提供する。【解決手段】Ｃ：０．５０〜１．００％、Ｓｉ：０．３５％以下、Ｍｎ：０．６０〜１．００％、Ｐ：０．０１５％以下、Ｓ：０．００３０％以下、Ｃｒ：０．３０〜０．６０％、ｓｏｌ．Ａｌ：０．００５〜０．０８０％、Ｎ：０．００５０％以下を含有し、さらに、Ｔｉ：０．００１０〜０．０２０％およびＮｂ：０．００１０〜０．０３０％からなる群から選択された１種または２種を含有し、残部Ｆｅおよび不純物からなり、さらに、Ｃｒ含有量およびＭｎ含有量が（１）式：１．２０≦（Ｍｎ／５５）／（Ｃｒ／５２）≦２．００を満足する化学組成を有する。【選択図】図２
2014034717.tif 000002
【特許請求の範囲】
【請求項１】
質量％で、Ｃ：０．５０〜１．００％、Ｓｉ：０．３５％以下、Ｍｎ：０．６０〜１．００％、Ｐ：０．０１５％以下、Ｓ：０．００３０％以下、Ｃｒ：０．３０〜０．６０％、ｓｏｌ．Ａｌ：０．００５〜０．０８０％、Ｎ：０．００５０％以下を含有し、さらに、Ｔｉ：０．００１０〜０．０２０％およびＮｂ：０．００１０〜０．０３０％からなる群から選択された１種または２種を含有し、残部Ｆｅおよび不純物からなり、さらに、Ｃｒ含有量およびＭｎ含有量が下記（１）式を満足する化学組成を有し、フェライトの平均結晶粒径が１０．０μｍ以上であるとともに、球状化炭化物のうち粒径が１．０μｍ以上であるものの個数比率が５０％以上であることを特徴とする高炭素鋼板。
１．２０≦（Ｍｎ／５５）／（Ｃｒ／５２）≦２．００・・・・・・・（１）
ただし、（１）式における符号ＭｎおよびＣｒは、いずれも、鋼中における各元素の含有量（質量％）を示す。
【請求項２】
前記化学組成が、前記Ｆｅの一部に代えて、質量％で、Ｎｉ：０．１５％以下、Ｍｏ：０．３０％以下およびＶ：０．０５％以下からなる群から選択された１種または２種以上を含有することを特徴とする、請求項１に記載の高炭素鋼板。
【請求項３】
前記化学組成が、前記Ｆｅの一部に代えて、質量％で、Ｃａ：０．０１０％以下を含有することを特徴とする、請求項１または請求項２に記載の高炭素鋼板。
【請求項４】
前記化学組成が、前記Ｆｅの一部に代えて、質量％で、Ｃｕ：０．１５％以下を含有することを特徴とする、請求項１から請求項３までのいずれかに記載の高炭素鋼板。
【発明の詳細な説明】
【技術分野】
【０００１】
本発明は、高炭素鋼板に関する。例えば、本発明は、熱処理後のビッカース硬度で６５０以上を要求されるような高強度鋼板部品の素材に供される高炭素鋼板に関するものであり、熱処理前においては軟質で良好な成形性を備え、かつ熱処理後においては硬度に比して優れた耐摩耗性を備えるとともに優れた靭性をも備える高炭素鋼板に関する。
【背景技術】
【０００２】
自動車のトランスミッション部品等には、その複雑な動きや耐久性の観点から、非常に高い強度と優れた耐摩耗性および靭性が要求される。
【０００３】
強度を向上させる手段としてＣを添加する方法等が、耐摩耗性を向上させる手段としてＣｒを添加する方法等が、靭性を向上させる手段としてＮｂを添加する方法等が、一般に知られる。しかしながら、Ｃ、Ｃｒ、Ｎｂ等の合金元素を単に添加するのみで何ら工夫を施すことなく製造される鋼板は、合金元素の影響により硬化し、熱処理前の素材段階における成形性が劣化する。
【０００４】
一方、成形性と耐摩耗性とを具備する鋼板として、以下の技術が提案されている。
特許文献１には、成形性と耐摩耗性とに優れた熱処理用鋼板が開示されている。
【０００５】
特許文献２には、耐摩耗性に優れた加工面を有する加工部材の製造方法およびそれに供する加工部材用高強度鋼板が開示されている。
【０００６】
特許文献３には、耐摩耗性及び打抜き加工性に優れたオートマチックトランスミッションプレート用冷延鋼板が開示されている。
【０００７】
さらに、特許文献４には、熱処理前においては軟質で良好な成形性を備え、かつ熱処理後においては硬度に比して優れた耐摩耗性を備える高炭素鋼板が開示されている。
【先行技術文献】
【特許文献】
【０００８】
【特許文献１】特開２００２−１２１６４７号公報
【特許文献２】特開２００３−２６８４９１号公報
【特許文献３】特開２００３−２７７８８３号公報
【特許文献４】特開２００６−２７４３４８号公報
【発明の概要】
【発明が解決しようとする課題】
【０００９】
自動車のトランスミッション用の部品等には、素材として供される鋼板を成形して鋼板部材とし、この鋼板部材に焼入れ焼戻しやオーステンパー等の熱処理を施すものがあり、熱処理前の素材段階における鋼板については軟質で良好な加工性を有することが、また熱処理後の鋼板部材については高い強度と耐摩耗性、さらには優れた靭性を有することが、それぞれ要求される。
【００１０】
熱処理後の鋼板部材について耐摩耗性を確保するには、ＣやＣｒ等の含有量が多いほうが有利であるが、これにより、熱処理前の素材段階における鋼板の成形性の劣化を招くことにつながる。
【００１１】
一方、熱処理前の素材段階における鋼板を軟質化することにより良好な成形性を確保しようとしてＣやＣｒ等の含有量を減らすと、熱処理後の硬度が低下し、熱処理後の鋼板部材について必要な強度が確保できなくなったり耐摩耗性が劣化したりする。
【００１２】
特許文献１により開示される熱処理用鋼板のＣ含有量は０．２５〜０．４０％（本明細書においては特にことわりがない限り化学組成についての「％」は「質量％」を意味するものとする）であり、しかも鋼中の炭化物としてグラファイトの含有をある程度許容するものである。鋼中の炭化物をグラファイト化させることは、鋼板の降伏点（ＹＰ）や引張強度（ＴＳ）を低下させることには有効な手段であるものの、グラファイト自体は延性に乏しいために曲げ加工等の際にその部分から亀裂を生じ易く、真に成形性に優れるとは云えない。また、この熱処理用鋼板は、Ｃ含有量が少ないために耐摩耗性も充分とは云えない。
【００１３】
特許文献２により開示される加工部材用高強度鋼板のＣ含有量は０．０５〜０．２５％であり、しかも成形後に塗装焼付け処理程度の低温熱処理を施すものであり、本発明のように焼入れ等の高温熱処理を施すことを前提とするものとは用途が異なる。
【００１４】
さらに、特許文献３により開示されるオートマチックトランスミッションプレート用冷延鋼板のＣ含有量は０．１５〜０．２５％であり、かつ成形後に熱処理を施さないものであり、高温熱処理に供することを前提とするものとは用途が異なる。
【００１５】
これらの技術は、Ｃ含有量が少ないことからある程度良好な成形性を示すものの、耐摩耗性の点では充分であるとは云えない。
【００１６】
これらの技術に対し、特許文献４により開示される高炭素鋼板は、熱処理前においては軟質で良好な成形性を備え、かつ熱処理後においては硬度に比して優れた耐摩耗性を備えており、優れた発明である。しかし、靭性に関しては十分に検討されているとは云い難く、この点において改善の余地がある。
【課題を解決するための手段】
【００１７】
本発明者らは、上述した課題を解決するために、熱処理前の素材段階における高炭素鋼板の組成および組織について鋭意検討を行った結果、以下に列記する知見（Ａ）〜（Ｃ）を得た。
【００１８】
（Ａ）熱処理後の鋼板部材の耐摩耗性には、鋼板部材の硬度のみならず鋼板部材中の炭化物が重要な働きをする。すなわち、素材として供される高炭素鋼板は、一般に、鋼板部材に成形加工された後に焼入れ焼戻し等の熱処理が施されて使用されるが、この熱処理の際に、炭化物を総てオーステナイト中に固溶させるのではなく適度に未固溶炭化物として残留させることが有効である。そして、この未固溶炭化物の硬度が鋼板部材の耐摩耗性に大きく影響を及ぼす。この未固溶炭化物は、ＭｎとＣｒが溶け込み複炭化物となっており、高炭素鋼板におけるＭｎとＣｒとの原子数比｛（Ｍｎ／５５）／（Ｃｒ／５２）｝を特定の範囲内とすることにより耐摩耗性を著しく向上させることができる。
【００１９】
（Ｂ）熱処理前の素材段階における鋼板を軟質にするには、Ｃ、Ｍｎ、Ｃｒ等の合金元素の含有量を低減することが有効であるが、鋼板部材の強度と耐摩耗性とを確保するためには、ある程度含有させることが必要となり、鋼組成のみで鋼板の軟質化を図ることには限界がある。そこで、フェライトの粒径および球状化炭化物の分布を特定の範囲内とすることにより、従来材よりも合金元素の含有量に比して軟質化することが可能となり、素材段階における鋼板について良好な加工性を実現することができる。
【００２０】
（Ｃ）熱処理後の鋼板部材の靭性は、ＴｉおよびＮｂの１種または２種を含有させることにより向上させることができる。しかし、ＴｉやＮｂは、熱処理前における鋼板を硬質化させ、優れた加工性を確保することが困難にしたり、焼入れ時のオーステナイトの細粒化させ、焼入れ性の低下を招いたりする。また、Ｔｉは、焼入れ後の硬さに影響を及ぼすＣをＴｉＣを形成することで消費してしまい、焼入後において目的とする硬度を確保することを困難にする。そこで、これらの副作用を考慮しつつＴｉおよびＮｂによる靭性向上作用を享受することにより、上述した性能を損なうことなく、熱処理後の鋼板部材について優れた靭性をも確保することができる。
【００２１】
本発明は、これらの新規な知見（Ａ）〜（Ｃ）に基づくものであり、以下に列記の通りである。
【００２２】
（１）Ｃ：０．５０〜１．００％、Ｓｉ：０．３５％以下、Ｍｎ：０．６０〜１．００％、Ｐ：０．０１５％以下、Ｓ：０．００３０％以下、Ｃｒ：０．３０〜０．６０％、ｓｏｌ．Ａｌ：０．００５〜０．０８０％、Ｎ：０．００５０％以下を含有し、さらに、Ｔｉ：０．００１０〜０．０２０％およびＮｂ：０．００１０〜０．０３０％からなる群から選択された１種または２種を含有し、残部Ｆｅおよび不純物からなり、さらに、Ｃｒ含有量およびＭｎ含有量が下記（１）式を満足する化学組成を有し、フェライトの平均結晶粒径が１０．０μｍ以上であるとともに、球状化炭化物のうち粒径が１．０μｍ以上であるものの個数比率が５０％以上であることを特徴とする高炭素鋼板。
【００２３】
１．２０≦（Ｍｎ／５５）／（Ｃｒ／５２）≦２．００・・・・・・・（１）
ただし、（１）式における符号ＭｎおよびＣｒは、いずれも、鋼中における各元素の含有量（質量％）を示す。
【００２４】
（２）前記化学組成が、前記Ｆｅの一部に代えて、質量％で、Ｎｉ：０．１５％以下、Ｍｏ：０．３０％以下およびＶ：０．０５％以下からなる群から選択された１種または２種以上を含有することを特徴とする、（１）項に記載の高炭素鋼板。
【００２５】
（３）前記化学組成が、前記Ｆｅの一部に代えて、質量％で、Ｃａ：０．０１０％以下を含有することを特徴とする、（１）項または（２）項に記載の高炭素鋼板。
【００２６】
（４）前記化学組成が、前記Ｆｅの一部に代えて、質量％で、Ｃｕ：０．１５％以下を含有することを特徴とする、（１）項から（３）項までのいずれかに記載の高炭素鋼板。
【発明の効果】
【００２７】
本発明により、熱処理後のビッカース硬度で６５０以上を要求されるような高強度鋼板部品の素材に供される高炭素鋼板であって、熱処理前においては軟質で良好な成形性を備え、熱処理後においては硬度に比して優れた耐摩耗性を備えるとともに優れた靭性をも備える高炭素鋼板を得ることができる。
【００２８】
より具体的には、本発明により、熱処理前の素材段階における鋼板の状態では、ビッカース硬度が１７０以下と非常に軟質でありながら、熱処理後の鋼板部材の状態では、ビッカース硬度が６５０以上と高い強度を備えるとともに優れた耐摩耗性と靭性とを備える高炭素鋼板を得ることができる。
【００２９】
このため、本発明は、自動車のトランスミッション部品等の用途に利用価値の高い発明である。
【図面の簡単な説明】
【００３０】
【図１】図１は、大越式摩耗試験機の概要を示す説明図である。
【図２】図２は、摩耗試験の結果を示すグラフである。
【発明を実施するための形態】
【００３１】
以下、本発明に係る高炭素鋼板を実施するための形態を、添付図面を参照しながら詳細に説明する。
【００３２】
本発明の高炭素鋼板の限定理由を説明する。
（Ｃ：０．５０〜１．００％）
Ｃは、焼入れ焼戻しあるいはオーステンパー、さらには必要に応じて浸炭処理等の熱処理を施した後における、硬度、耐摩耗性さらには疲労強度を向上させる。本発明においては、熱処理後のビッカース硬度で６５０以上を確保するために、Ｃ含有量を０．５０％以上とする。一方、過剰に含有させると熱処理前の冷間加工性や熱処理後の靱性が劣化するため、Ｃ含有量を１．００％以下とする。好ましいＣ含有量は、０．６５％以上０．８０％以下である。
【００３３】
（Ｓｉ：０．３５％以下）
Ｓｉは、多量に含有するとＳｉ酸化物を形成して熱処理後の鋼材の疲労強度の低下を招く。そこで、Ｓｉ含有量を０．３５％以下とする。好ましくは０．２０％以下である。
【００３４】
（Ｍｎ：０．６０〜１．００％）
Ｍｎは、本発明において重要な元素である。すなわち、Ｍｎは、セメンタイト中に固溶してセメンタイトの硬度を増加させることにより耐摩耗性を向上する。さらに、熱処理時の焼入性の確保を容易にしたり、あるいは靱性向上のための焼戻し温度およびオーステンパー温度を上昇させる。そこで、Ｍｎ含有量を０．６０％以上とする。しかし、１．００％を超えて含有すると、熱処理前における鋼板の高度が高くなり、優れた加工性を確保することが困難となる。このため、Ｍｎ含有量を０．６０％以上１．００％以下とする。好ましくは、０．７０％以上０．８５％以下である。
【００３５】
（Ｐ：０．０１５％以下）
Ｐは、鋼中に不可避的に含有される不純物元素であり、靭性を劣化させる。したがって、Ｐはなるべく少ないほうがよく、Ｐ含有量を０．０１５％以下とする。好ましくは０．０１０％以下である。
【００３６】
（Ｓ：０．００３０％以下）
Ｓは、鋼中に不可避的に含有される不純物元素であり、Ｍｎと結び付いてＭｎＳを形成し、鋼板の靭性を劣化させる。したがって、Ｓはなるべく少ないほうがよく、Ｓ含有量を０．００３０％以下とする。好ましくは０．００２０％以下である。
【００３７】
（Ｃｒ：０．３０〜０．６０％）
Ｃｒは、本発明の中で耐摩耗性を確保する点で最も重要な元素である。Ｍｎと同様に、セメンタイト中に固溶してセメンタイトの硬度を増加させることにより耐摩耗性の向上に寄与する。さらに、熱処理時の焼入性の確保を容易にしたり、あるいは靱性向上のための焼戻し温度およびオーステンパー温度を上昇させる作用を有する。そこで、Ｃｒ含有量を０．３０％以上とする。しかし、０．６０％を超えて含有させると、熱処理前における鋼板の硬度が高くなり、優れた加工性を確保することが困難となる。このため、Ｃｒの含有量を０．３０％以上０．６０％以下とする。好ましくは、０．４５％以上０．５５％以下である。
【００３８】
（ｓｏｌ．Ａｌ：０．００５〜０．０８０％）
Ａｌは、鋼の溶製過程で脱酸剤として添加される。また、ＮをＡｌＮとして固定する作用も有する。Ａｌ含有量が０．００５％未満では脱酸作用が不十分であり、一方０．０８０％を超えると清浄度が低下して表面性状が劣化する。このため、ｓｏｌ．Ａｌ含有量を０．００５％以上０．０８０％以下とする。好ましくは０．０２０％以上０．０４０％以下である。
【００３９】
（Ｎ：０．００５０％以下）
Ｎは、鋼中に不可避的に含有される不純物元素であり、Ａｌと結び付いてＡｌＮを形成し、その量が多量になると焼入れ性を阻害する場合がある。したがって、Ｎ含有量を０．００５０％以下とする。好ましくは０．００４０％以下である。
【００４０】
（Ｔｉ：０．００１０〜０．０２０％およびＮｂ：０．００１０〜０．０３０％からなる群から選択された１種または２種）
ＴｉおよびＮｂは、靭性を向上させる作用を有する元素であり、本発明の中で靭性を確保する点で重要な元素である。Ｔｉ：０．００１０％未満かつＮｂ：０．００１０％未満では、目的とする靭性を確保することが困難である。したがって、Ｔｉ：０．００１０％以上およびＮｂ：０．００１０％以上からなる群から選択された１種または２種を含有させる。一方、Ｔｉ含有量が０．０２０％超であったり、Ｎｂ含有量が０．０２０％超であったりすると、熱処理前における鋼板の硬度が高くなり、優れた加工性を確保することが困難となる。また、焼入れ時のオーステナイト粒径が小さくなるため、焼入れ性が低下する。さらにまた、Ｔｉについては焼入れ後の硬さに影響を及ぼすＣをＴｉＣを形成することで消費してしまい、焼入後において目的とする硬度を確保することが困難となる。したがって、Ｔｉ含有量は０．０２０％以下、Ｎｂ含有量は０．０３０％以下とする。Ｔｉ含有量は０．０１０％以下とすることが好ましく、Ｎｂ含有量は０．０１０％以下とすることが好ましい。
【００４１】
（Ｃｒ含有量およびＭｎ含有量：１．２０≦（Ｍｎ／５５）／（Ｃｒ／５２）≦２．００）
Ｍｎ、Ｃｒはいずれも鉄炭化物に溶け易い元素である。セメンタイトにこれらの元素が固溶すると、一部のＦｅが置換されてＭ３Ｃと表される複炭化物になると考えられる。この際、鉄炭化物に溶ける元素の個数比が、耐摩耗性の確保に必要とされる炭化物の性質を決定する重要な因子である。すなわち、ＭｎとＣｒとの原子数比｛（Ｍｎ／５５）／（Ｃｒ／５２）｝が１．２０≦（Ｍｎ／５５）／（Ｃｒ／５２）≦２．００の関係を満たすときに、炭化物が大きな耐摩耗性の向上効果を発揮する。好ましくは、１．４≦（Ｍｎ／５５）／（Ｃｒ／５２）≦１．８である。
【００４２】
（Ｎｉ：０．１５％以下、Ｍｏ：０．３０％以下およびＶ：０．０５％以下からなる群から選択された１種または２種以上）
Ｎｉ、ＭｏおよびＶは、いずれも靭性を向上させる作用を有する元素である。したがって、これらの元素の１種または２種以上を含有させてもよい。しかし、ＮｉおよびＭｏは高価な元素であり、また、Ｍｏ含有量が過剰になると熱処理前における鋼板の硬度が高くなり、優れた加工性を確保することが困難となる。したがって、Ｎｉ含有量は０．１５％以下、Ｍｏ含有量は０．３０％以下とする。また、Ｖ含有量が過剰になると却って靭性が劣化するうえに、焼入れ後の硬さに影響を及ぼすＣを炭化物を形成することで消費してしまい、焼入後において目的とする硬度を確保することが困難となる。したがって、Ｖ含有量は０．０５％以下とする。上記作用による効果をより確実に得るには、Ｎｉ：０．００１％以上、Ｍｏ：０．００１％以上およびＶ：０．００１％以上のいずれかを満足させることが好ましい。
【００４３】
（Ｃａ：０．０１０％以下）
Ｃａは、鋼中の介在物清浄度を向上させ、特に巾方向の衝撃値を向上させる作用を有する。したがって、Ｃａを含有させてもよい。しかし、Ｃａ含有量が過剰になると、Ｃａ系の析出物により、却って清浄度が悪くなる。したがって、Ｃａ含有量は０．０１０％以下とする。上記作用による効果をより確実に得るにはＣａ含有量を０．０００１％以上とすることが好ましい。
【００４４】
（Ｃｕ：０．１５％以下）
Ｃｕは、熱間圧延後の酸洗時のオーバーピックルによるピンホール疵等を防止し、鋼板の表面品質の向上に効果がある。したがって、Ｃｕを含有させてもよい。しかし、Ｃｕを過剰に含有させるとコスト増につながるので好ましくない。したがって、Ｃｕ含有量は０．１５％以下とする。上記作用による効果をより確実に得るには、Ｃｕ含有量を０．０５％以上とすることが好ましい。
【００４５】
上記以外は、Ｆｅおよび不純物である。
また、熱処理前の素材段階における鋼板の組織は、素材としての加工性に重大な影響を及ぼすばかりか、熱処理そのものにも影響を与え、また、熱処理後の鋼板部材における耐摩耗性にも影響を及ぼす。このため、本実施の形態の高炭素鋼板の組織を説明する。
【００４６】
（フェライトの平均結晶粒径：１０．０μｍ以上）
フェライトの結晶粒径は、熱処理前の鋼板の軟質性に大きな影響を及ぼす。具体的には、フェライトの平均結晶粒径が１０．０μｍ未満では、熱処理前の鋼板を軟質化して成形性を確保することが困難になる。したがって、フェライトの平均結晶粒径を１０．０μｍ以上とする。フェライトの平均結晶粒径の上限は特に規定しないが、フェライトの平均結晶粒径が５０μｍ超であると、粒径を大きくすることに要する製造コストの増加が著しくなるので、フェライトの平均結晶粒径を５０μｍ以下とすることが好ましい。
【００４７】
このフェライトの平均結晶粒径は、鋼板表面から板厚１／４深さの部位の領域で０．２ｍｍ×０．２ｍｍの視野を５００倍で撮影した組織写真から観察されるフェライト粒径の平均値として、規定される。
【００４８】
（球状化炭化物のうち粒径が１．０μｍ以上であるものの個数比率：５０％以上）
球状化炭化物の粒径は、熱処理前の鋼板の加工性に大きな影響を及ぼすのはもちろんのこと、本発明の重要なポイントである耐摩耗性に対しても大きな影響を及ぼす。すなわち、炭化物の粒径が大きいほうが熱処理前の素材段階における鋼板の加工性を確保することを容易にするとともに、熱処理中における炭化物の固溶を抑制して未固溶炭化物の残存させることを容易にして、耐摩耗に好影響を及ぼす。具体的には、球状化炭化物のうち粒径が１．０μｍ以上であるものの個数比率が５０％以上である状態が最も良好である。
【００４９】
球状化炭化物の粒径の測定は、ピクリン酸アルコールでエッチングしたミクロ組織を走査型電子顕微鏡によって観察し、さらに２０００倍で１０視野撮影した写真を画像解析して、個々の炭化物の面積を測定し、この測定値から個々の炭化物の円相当径を算出して、その大きさを測定することにより、行われる。
【００５０】
このように、本発明の高炭素鋼板は、ＭｎとＣｒとの原子数比｛（Ｍｎ／５５）／（Ｃｒ／５２）｝を所定の範囲内とすることによって成形加工された後に行われる焼入れ焼戻し等の熱処理の際に、炭化物を総てオーステナイト中に固溶させるのではなく、ＭｎとＣｒとが溶け込んだ未固溶炭化物として適度に残留させることができ、この未固溶炭化物の硬度により鋼板部材の耐摩耗性を大きく向上することができるとともに、フェライトの平均結晶粒径、および粒径が１．０μｍ以上である球状化炭化物の個数比率を、それぞれ１０μｍ以上５０μｍ以下、５０％以上とすることにより、従来材よりも合金元素の含有量に比較して軟質化することができ、熱処理前の素材段階における鋼板を軟質にして、良好な加工性を確保することができる。さらに、適量のＴｉおよびＮｂの１種または２種を含有させることにより、上記性能を損なうことなく、熱処理後の鋼板部材について優れた靭性をも確保することができる。
【００５１】
このため、本発明によれば、熱処理後のビッカース硬度で６５０以上を要求されるような高強度鋼板部品の素材に供される高炭素鋼板であって熱処理前においては軟質で良好な成形性を備え、さらに熱処理後においては硬度に比して優れた耐摩耗性を備えるとともに優れた靭性をも備える高炭素鋼板、より具体的には、熱処理前の素材段階における鋼板の状態ではビッカース硬度が１７０以下と非常に軟質でありながら、熱処理後の鋼板部材の状態ではビッカース硬度が６５０以上と高い強度を備えるとともに優れた耐摩耗性を備え、かつ優れた靭性をも備える高炭素鋼板が提供される。このため、例えば自動車のミッション部品等の用途に利用価値が高い高炭素鋼板が提供される。
【実施例】
【００５２】
本発明を実施例に基づいて、さらに具体的に説明する。
表１−１、１−２に示す化学成分を有する鋼を溶製した。そして、表２−１、２−２に示すように、連続鋳造によりスラブとし、このスラブを１２５０℃に加熱してから、仕上げ温度８６０℃及び巻取温度５５０℃で３．６ｍｍ厚の熱延コイルを製造し、次いで、この熱延コイルを酸洗して黒皮スケールを除去した後、箱形焼鈍炉にて６９０〜７２０℃で２５時間、並びに７５０℃で６時間の炭化物球状化焼鈍（前焼鈍）を行い、中間処理として、冷間圧延機による２．０〜２．８ｍｍ厚までの冷間圧延（中間冷延１、２）と、箱形焼鈍炉での７００℃で２０時間の焼鈍（中間焼鈍１、２）とを、１回ないし２回繰返して行った後、仕上げ処理として、１．８ｍｍまでの冷間圧延（仕上冷圧）と６９０℃で４時間の焼鈍（仕上焼鈍）とを行って、鋼材Ｎｏ．１〜４、６〜１０３の高炭素鋼板を製造した。
【００５３】
これらの高炭素鋼板について、上述した方法によってフェライトの平均結晶粒径、球状化炭化物のうち粒径が１．０μｍ以上であるものの個数比率、及びビッカース硬度を測定した。測定結果を表２−１、２−２に併せて示す。
【００５４】
【表１−１】
2014034717.tif 000003
【００５５】
【表１−２】
2014034717.tif 000004
【００５６】
【表２−１】
2014034717.tif 000005
【００５７】
【表２−２】
2014034717.tif 000006
【００５８】
次に、これらの高炭素鋼板から３ｃｍ×３ｃｍの試料を打抜き、この試料を８００℃で３０分間均熱した後、６０℃の油中へ焼入れを行い、その後１５０℃で３０分間焼戻す熱処理を行った。
【００５９】
この後、表面研磨を行い、図１に概要を示す大越式摩耗試験機により表面の摩耗試験を行った。なお、図１における符号Ｐは摩耗試験時の負荷荷重を示し、符号Ｖは摩耗速度を示し、符号Ｌは摩耗距離（図示しない）を示し、符号ｂ０は摩耗痕の幅を示し、符号ｒは回転円板の半径を示し、さらに、符号Ｂは回転円板の厚さを示す。
【００６０】
本実施例では、Ｐ＝６７（Ｎ）、Ｖ＝０．７６（ｍ／ｓ）、Ｌ＝４００（ｍ）、ｒ＝３０（ｍｍ）、Ｂ＝３．０（ｍｍ）とするとともに、相手材としてＳＣＭ４１５を用いて、摩耗試験を行った。そして、摩耗量（ｍｍ３）を測定した。
【００６１】
また、熱処理後のビッカース硬度およびシャルピー衝撃値も測定した。
摩耗試験の結果ならびに熱処理後のビッカース硬度およびシャルピー衝撃値を表２−１，２−２に併せて示す。
【００６２】
また、図２は、各試料の摩耗量が１．５０（ｍｍ３／（ｍｍ２・ｍｍ））未満である試料を●印（摩耗量小）として、摩耗量が１．５０（ｍｍ３／（ｍｍ２・ｍｍ））以上１．６０（ｍｍ３／（ｍｍ２・ｍｍ））未満である試料を▲印（摩耗量中）として、さらに摩耗量が１．６０（ｍｍ３／（ｍｍ２・ｍｍ））以上である試料を×印（摩耗量大）として、各試料の母材である高炭素鋼板のＣｒ量及びＭｎ量をプロットして示すグラフである。なお、図２には、各試料の母材である高炭素鋼板のＭｎとＣｒとの原子数比｛（Ｍｎ／５５）／（Ｃｒ／５２）｝が、１．０、１．２、１．４、１．６、１．８、２．０及び２．２となる直線を併記してある。
【００６３】
図２のグラフから理解されるように、ＭｎとＣｒとの原子数比｛（Ｍｎ／５５）／（Ｃｒ／５２）｝が１．２≦（Ｍｎ／５５）／（Ｃｒ／５２）≦２．０の関係を満たすときには、摩耗量小又は摩耗量中であり、炭化物が大きな耐摩耗性の向上効果を発揮することがわかるとともに、原子数比｛（Ｍｎ／５５）／（Ｃｒ／５２）｝が１．４≦（Ｍｎ／５５）／（Ｃｒ／５２）≦１．８の関係を満たすときには、摩耗量小であり、炭化物がさらに大きな耐摩耗性の向上効果を発揮することがわかる。
【００６４】
また、表２−１および表２−２から理解されるように、本発明に係る高炭素鋼板は、熱処理前においては軟質で良好な成形性を備えながら、熱処理後においては硬度に比して優れた耐摩耗性を備えるとともに優れた靭性をも備えることがわかる。
【図１】
2014034717.tif 000007
【図２】
2014034717.tif 000008